(57)【要約】【課題】耐湿性が高く、且つ蛍光体粒子からのアルカリ成分の溶出が生じたとしても長期間に亘って耐湿性が維持される波長変換粒子を提供する。【解決手段】波長変換粒子７は、蛍光体粒子７１と、この蛍光体粒子７１の表面を覆うコーティング層７２とを備える。前記コーティング層７２が第一の層７３と、この第一の層７３と蛍光体粒子７１との間に介在する第二の層７４とを、少なくとも有する。前記第一の層７３がポリシラザン由来のシリカを含有する。前記第二の層７４がＡｌ、Ｚｒ、Ｔｉ、Ｙ、Ｎｂ、Ｔａから選択される少なくとも一種の金属の酸化物を含有する。【選択図】図１
2011195727.tif 000002
【特許請求の範囲】
【請求項１】
蛍光体粒子と、この蛍光体粒子の表面を覆うコーティング層とを備え、
前記コーティング層が第一の層と、この第一の層と蛍光体粒子との間に介在する第二の層とを有し、
前記第一の層がポリシラザン由来のシリカを含有し、
前記第二の層がＡｌ、Ｚｒ、Ｔｉ、Ｙ、Ｎｂ、Ｔａから選択される少なくとも一種の金属の酸化物を含有する波長変換粒子。
【請求項２】
前記蛍光体粒子が、アルカリ土類金属シリケート系蛍光体の粒子である請求項１に記載の波長変換粒子。
【請求項３】
透光性媒体と、この透光性媒体中に分散されている請求項１又は２に記載の波長変換粒子とを備える波長変換部材。
【請求項４】
請求項３に記載の波長変換部材を備える発光装置。
【発明の詳細な説明】
【技術分野】
【０００１】
本発明は、蛍光体粒子の表面を覆うコーティング層を備える波長変換粒子、この波長変換粒子を備える波長変換部材、並びにこの波長変換部材を備える発光装置に関する。
【背景技術】
【０００２】
近年、発光ダイオード（ＬＥＤ）の発光効率向上に伴い、ＬＥＤを応用した発光装置が普及、拡大しつつある。特に、ＬＥＤ及びＬＥＤからの発光を波長変換する蛍光体が組み合わされた発光装置は、高効率化、小型・薄型化、省電力化が可能であり、且つ白色や電球色など用途に応じた任意の色での発光が可能である等の特長を有する。このためこの種の発光装置は、屋内外用の照明器具、液晶ディスプレイ、携帯電話や携帯情報端末等のバックライト用光源、室内外広告等に利用される表示装置、車載用光源等への利用が期待され、開発が進められている。
【０００３】
このような発光装置においては、蛍光体の水分による劣化が問題となる。このため、従来、蛍光体の耐湿性向上のための検討がなされている。
【０００４】
例えば特許文献１では、雰囲気温度０℃以上２０℃以下でシリコンアルコキシド又はその誘導体を加水分解、脱水重合させることで、蛍光体に被膜を形成すること、並びに複数回処理によって、一旦形成された被膜の上に更に別の被膜を形成することが、提案されている。この特許文献１には、シリコンアルコキシド等の加水分解によって形成される被膜によって、蛍光体の耐湿性の向上が図られ、更に複数の被膜が形成されることで、被膜にクラックが発生しても他の被膜によって耐湿性が維持されることが、記載されている。
【０００５】
特許文献２には、蛍光粒子などの発光体粒子に、第一被膜と第二被膜という二層のシリカ膜を順次設け、且つ、第二被膜をポリシラザン由来のシリカ膜とすることが開示されている。この特許文献２には、ポリシラザンはシリカ転化時に質量増加を生じ、体積収縮が小さいため、クラックが生じ難にくいことが記載されている。
【先行技術文献】
【特許文献】
【０００６】
【特許文献１】特開２００８−１１１０８０号公報
【特許文献２】特許第４０２３１８４号公報
【発明の概要】
【発明が解決しようとする課題】
【０００７】
しかし、特許文献１に記載の技術では、シリコンアルコキシド等の加水分解によって形成される被膜には硬化収縮が生じやすく、クラックが発生しやすい。複数の被膜が形成されるとしても、実際には全ての被膜においてクラックが生じやすいため、耐湿性の向上は充分ではない。
【０００８】
特許文献２に記載の技術ではポリシラザン由来のシリカ膜によりクラックが抑制されているが、シリカで構成される被膜にはアルカリ成分に対する耐性が低いという問題がある。例えば蛍光体と被膜との間に微量の水分が閉じ込められ、この水分と蛍光体とが反応して蛍光体からアルカリ成分が溶出すると、シリカで構成される被膜はアルカリ成分に侵されて劣化することがある。この場合、外部からの水分の侵入が阻止されなくなってしまい、蛍光体の耐湿性が維持されなくなってしまう。
【０００９】
本発明は上記事由に鑑みてなされたものであり、耐湿性が高く、且つ蛍光体粒子からのアルカリ成分の溶出が生じたとしても長期間に亘る耐湿性の維持が可能な波長変換粒子を提供することを目的とする。
【００１０】
本発明は、前記波長変換粒子を備える波長変換部材、並びにこの波長変換部材を備える発光装置を提供することも目的とする。
【課題を解決するための手段】
【００１１】
第一の発明に係る波長変換粒子は、蛍光体粒子と、この蛍光体粒子を覆うコーティング層とを備え、前記コーティング層が第一の層と、この第一の層と蛍光体粒子との間に介在する第二の層とを有し、前記第一の層がポリシラザン由来のシリカを含有し、前記第二の層がＡｌ、Ｚｒ、Ｔｉ、Ｙ、Ｎｂ、Ｔａから選択される少なくとも一種の金属の酸化物を含有する。
【００１２】
第一の発明においては、前記蛍光体粒子が、アルカリ土類金属シリケート系蛍光体の粒子であってもよい。
【００１３】
第二の発明に係る波長変換部材は、透光性媒体と、この透光性媒体中に分散されている第一の発明に係る波長変換粒子とを備える。
【００１４】
第三の発明に係る発光装置は、第二の発明に係る波長変換部材を備える。
【発明の効果】
【００１５】
本発明によれば、耐湿性が高く、且つ蛍光体粒子からのアルカリ成分の溶出が生じたとしても長期間に亘る耐湿性の維持が可能な波長変換粒子が得られる。
【００１６】
本発明によれば、耐湿性及び耐久性が高い波長変換部材、並びに発光装置が得られる。
【図面の簡単な説明】
【００１７】
【図１】本発明に係る波長変換粒子の一例を示す概略断面図である。
【図２】本発明に係る発光装置の一例を示す概略断面図である。
【図３】同上の発光装置を示す概略分解斜視図である。
【発明を実施するための形態】
【００１８】
［波長変換粒子］
波長変換粒子７は、図１に示されるように、蛍光体粒子７１と、この蛍光体粒子７１を覆うコーティング層７２とを備える。コーティング層７２は蛍光体粒子７１の全体を覆っている。
【００１９】
蛍光体粒子７１としては、アルカリ土類金属シリケート系蛍光体の粒子が挙げられる。アルカリ土類金属シリケート系蛍光体のうち、赤色蛍光体の具体例としてはＳｒ３ＳｉＯ５：Ｅｕ２＋が、緑色蛍光体の具体例としては（Ｂａ，Ｓｒ）２ＳｉＯ４：Ｅｕ２＋が、黄色蛍光体の具体例としては（Ｃａ，Ｓｒ）２ＳｉＯ４：Ｅｕ２＋が、それぞれ挙げられる。
【００２０】
蛍光体粒子７１の平均粒子径が大きい方が、欠陥密度が小さくエネルギ損失が少なくなり、発光効率が高くなる。このため、発光効率の観点からは、蛍光体粒子７１の平均粒子径は５μｍ以上であることが好ましい。この平均粒子径は、レーザー回折散乱粒度分布測定装置により測定される値である。
【００２１】
コーティング層７２は、第一の層７３と、この第一の層７３と蛍光体粒子７１との間に介在する第二の層７４とを、少なくとも備える。本実施形態では、第二の層７４が蛍光体粒子７１の表面上に直接接して積層され、第一の層７３が第二の層７４の表面上に直接接して積層される。
【００２２】
第二の層７４は、Ａｌ、Ｚｒ、Ｔｉ、Ｙ、Ｎｂ、Ｔａから選択される少なくとも一種の金属の酸化物を含有する。第二の層７４を形成するための原料としては、次の一般式（１）に示される加水分解性オルガノ金属化合物並びにその部分加水分解物から選択される、少なくとも一種が挙げられる。
Ｒ１ｐＭＸ４−ｐ…（１）
（式（１）において、ｐは０〜３の整数、ＭはＡｌ、Ｚｒ、Ｔｉ、Ｙ、Ｎｂ、Ｔａのいずれかの金属）
上記式（１）中で、Ｒ１は置換若しくは非置換の一価の炭化水素基であり、単結合でＭ原子と結合する。Ｒ１が複数ある場合には互いに同一であっても異なっていてもよい。式（１）中のＸは、加水分解性基を示し、複数ある場合には互いに同一であっても異なっていてもよい。この加水分解性オルガノ金属化合物は、四官能の化合物であっても、四官能の化合物と三官能以下の化合物との混合物であってもよい。
【００２３】
上記のＲ１は、特に炭素数１〜８の置換若しくは非置換の１価の炭化水素基であることが好ましい。Ｒ１の具体例としては、メチル基、エチル基、プロピル基、ブチル基、ペンチル基、ヘキシル基、ヘプチル基、オクチル基等のアルキル基；シクロペンチル基等のシクロアルキル基；２−フェニルエチル基、２−フェニルプロピル基、３−フェニルプロピル基等のアラルキル基；フェニル基、トリル基等のアリール基；ビニル基、アリル基等のアルケニル基；クロロメチル基、γ−クロロプロピル基、３，３，３−トリフルオロプロピル基とのハロゲン置換炭化水素基；γ−グリシドキシプロピル基、３，４−エポキシシクロヘキシルエチル基、γ−メルカプトプロピル基等の置換炭化水素基等が挙げられる。合成のし易さあるいは入手のし易さの観点からは、Ｒ１が炭素数１〜４のアルキル基及びフェニル基から選択されることが好ましい。尚、炭素数３以上のアルキル基は、ｎ−プロピル基、ｎ−ブチル基等のように直鎖状であってもよいし、イソプロピル基、イソブチル基、ｔ−ブチル基等のように分岐を有していてもよい。
【００２４】
一般式（１）中のＸの具体例としては、アルコキシ基、オキシム基、エノキシ基、アミノ基、アミノキシ基、アミド基等が挙げられる。すなわち、式（１）に示される加水分解性オルガノ金属化合物の具体例としては、ｐの値が０〜３の整数であるモノ−、ジ−、トリ−、テトラ−の各官能性のアルコキシ金属類、アセトキシ金属類、オキシム金属類、エノキシ金属類、アミノ金属類、アミノキシ金属類、アミド金属類などが挙げられる。
【００２５】
Ｘは、合成のし易さ或いは入手のし易さの観点からは、アルコキシ基（ＯＲ）であることが好ましく、すなわち式（１）に示される加水分解性オルガノ金属化合物はアルコキシ金属類であることが好ましい。Ｘは、特に炭素数１〜８のアルコキシ基であることが好ましい。炭素数１〜８のアルコキシ基中のアルキル基（炭素数１〜８のアルキル基）の具体例としては、メチル基、エチル基、プロピル基、ブチル基、ペンチル基、ヘキシル基、ヘプチル基、オクチル基等が挙げられる。アルコキシ基中の炭素数が３以上のアルキル基は、ｎ−プロピル基、ｎ−ブチル基等のような直鎖状であってもよいし、イソプロピル基、イソブチル基、ｔ−ブチル基等のように分岐を有してもよい。一般にカップリング剤とよばれるオルガノ金属化合物も、上記のアルコキシ金属類に含まれる。
【００２６】
第二の層７４の厚みは、１０ｎｍ〜２００ｎｍの範囲が好ましい。この厚みが１０ｎｍ以上であれば、第二の層７４によってアルカリ分が充分に遮断され、耐湿性が大きく向上する。更に、この厚みが２００ｎｍ以下であれば、コーティング層７２の優れた光透過性が確保されると共に、波長変換粒子７による高い波長変換効率が維持される。
【００２７】
上記のような一般式（１）に示される加水分解性オルガノ金属化合物、及びその部分加水分解物は、一種のみが用いられても、複数種が併用されてもよい。
【００２８】
第二の層７４を形成する方法の一つとして、ゾルゲルコーティング法が挙げられる。ゾルゲルコーティング法では、まず蛍光体粒子７１が液状の媒体中に分散され、撹拌されながら、この溶媒中に加水分解性オルガノ金属化合物又はその部分加水分解物とが加えられる。この蛍光体粒子７１の表面上で加水分解性オルガノ金属化合物又はその部分加水分解物の、加水分解縮合反応が進行する。これにより、蛍光体粒子７１の表面上に第二の層７４が形成される。
【００２９】
このゾルゲルコーティング法で使用される液状の媒体としては、テトラヒドロフラン、ジエチルエーテルのようなエーテル系溶媒；メタノール、エタノール、プロパノール、イソプロパノール、ブタノールのようなアルコール系溶媒；トルエン、キシレン、シクロヘキサン、メチルシクロヘキサン、石油エーテル、石油ベンジン、ガソリン、ナフサのような炭化水素系溶媒；酢酸エチル、酢酸ブチルのようなエステル系溶媒；およびアセトン、メチルエチルケトンのようなケトン系溶媒が例示される。これらの溶媒は一種単独で用いられてもよく、二種以上が併用されてもよい。
【００３０】
この溶媒は、加水分解縮合反応の進行に必要とされる化学量論量または過剰量の水を含有することが好ましい。水は適宜のタイミングで溶媒中に加えられればよい。例えば式（１）に示される加水分解性オルガノ金属化合物又はその部分加水分解物が加えられる前の溶媒に水が添加される。或いは式（１）に示される加水分解性オルガノ金属化合物又はその部分加水分解物と共に水が溶媒に添加される。或いは式（１）に示される加水分解性オルガノ金属化合物又はその部分加水分解物とは別個に溶媒に水が添加される。
【００３１】
ゾルゲルコーティング法による第二の層７４の形成は、次のようになされてもよい。まず溶媒中で式（１）に示される加水分解性オルガノ金属化合物又はその部分加水分解物が蛍光体粒子７１の表面に付着する。この溶媒が留去や濾過などによって除去され、加水分解性オルガノ金属化合物又はその部分加水分解物が付着した、蛍光体粒子７１が回収される。この蛍光体粒子７１が気相または液相の水と接触させられることで、蛍光体粒子７１の表面上で加水分解性オルガノ金属化合物又はその部分加水分解物の加水分解縮合反応が進行し、第二の層７４が形成される。
【００３２】
一方、噴霧乾燥法では、蛍光体粒子７１が分散した液状の媒体中に式（１）に示される加水分解性オルガノ金属化合物又はその部分加水分解物が加えられることで、分散液が得られる。液状の媒体の具体例は、上記ゾルゲルコーティング法における液状の媒体の具体例と同じである。この分散液が噴射されることで、蛍光体粒子７１と式（１）に示される加水分解性オルガノ金属化合物又はその部分加水分解物とを含む液滴が得られる。この液滴が乾燥させられると、蛍光体粒子７１の表面に式（１）に示される加水分解性オルガノ金属化合物又はその部分加水分解物が付着すると共にその加水分解縮合反応が進行し、第二の層７４が形成される。
【００３３】
ゾルゲルコーティング法、噴霧乾燥法のいずれにおいても、式（１）に示される加水分解性オルガノ金属化合物又はその部分加水分解物の、加水分解縮合反応を促進する触媒が使用されてもよい。この場合、より低温かつ短時間で第二の層７４が形成され得る。
【００３４】
触媒としては、塩酸、硝酸、硫酸、酢酸のような酸；水酸化ナトリウム、アンモニア、水酸化テトラメチルアンモニウムのような塩基；ヘキサン酸、オクタン酸、２−エチルヘキサン酸、ナフテン酸などのカルボン酸の亜鉛塩のようなカルボン酸金属塩；アルミニウムトリエトキシド、アルミニウムトリ−ｎ−プロポキシド、アルミニウムトリイソプロポキシド、アルミニウムトリ−ｎ−ブトキシド、アルミニウムイソブトキシドのようなアルミニウムアルコキシドおよびそれらの部分加水分解縮合物；ジイソプロポキシ（アセチルアセトナト）アルミニウム、ジ−ｎ−ブトキシ（アセチルアセトナト）アルミニウム、トリス（アセチルアセトナト）アルミニウム、ジイソプロポキシ（エチルアセトアセタト）アルミニウム、ジ−ｎ−ブトキシ（エチルアセトアセタト）アルミニウム、ｎ−ブトキシビス（エチルアセトアセタト）アルミニウムのようなアルミニウムキレート化合物；酢酸テトラメチルアンモニウムのような第四級アンモニウム塩；ならびにトリエタノールアミンのようなアミノ化合物が例示される。またそれ自体が金属アルコキシドである触媒量の３−アミノプロピルトリメトキシシラン、３−アミノプロピルトリエトキシシラン、３−（Ｎ−２−アミノエチル）プロピルトリメトキシシランのようなアミノ基含有アルコキシシランが併用されてもよい。触媒はいかなる方法やタイミングで反応系に添加されてもよい。
【００３５】
第二の層７４が形成された後、この第二の層７４には、加熱処理が施されることが好ましい。加熱温度は特に限定されないが６０〜６００℃の範囲が好ましく、また加熱時間は特に限定されないが０．５〜３時間の範囲が好ましい。この場合、第二の層７４における加水分解縮合反応を更に進行させることができる。
【００３６】
噴霧乾燥法により第二の層７４が形成される場合は、上記加熱処理に先立って、第二の層７４が常温または６０℃までの比較的低い温度で加熱されることが好ましい。ゾルゲルコーティング法により第二の層７４が形成される場合は、第二の層７４で被覆された蛍光体粒子７１が溶媒から濾過によって回収された後に、この第二の層７４に上記加熱処理が施されることが好ましい。
【００３７】
第一の層７３は、ポリシラザン由来のシリカを含有する。この第一の層７３は緻密で水分断性に極めて優れている。しかも第一の層７３はポリシラザンから比較的低温で形成され得る。更に、この第一の層７３ではＬＥＤの発光波長域での光吸収がなく、或いはＬＥＤの発光波長域での光吸収量が少ない。このため第一の層７３は、蛍光体粒子７１の水蒸気ガスバリアのために適している。
【００３８】
第一の層７３の形成に使用されるポリシラザンは、例えば下記の一般式で表される構造単位を含む。この一般式中のＲ１，Ｒ２，Ｒ３はそれぞれ独立に、水素原子、アルキル基、アルケニル基、シクロアルキル基、アリール基、或いはこれらの基以外でケイ素に直結する基が炭素である基、アルキルシリル基、アルキル、アミノ基、アルコキシ基、又は金属原子を表わす。
【００３９】
【化１】
2011195727.tif 000003
【００４０】
第一の層７３への特に高い水蒸気バリア性の付与、並びに第一の層７３の耐熱・耐光性の向上のためには、ポリシラザンが、上記一般式におけるＲ１，Ｒ２，Ｒ３が全て水素であるペルヒドロポリシラザンであることが好ましい。
【００４１】
ポリシラザンの平均分子量は特に制限されないが、例えば１００〜５００００の範囲とされ、特に５００〜２００００の範囲が好ましい。この平均分子量は、ＧＰＣ（ゲルパーミッションクロマトグラフィー）により測定される重量平均分子量の値である。ポリシラザンの平均分子量が小さすぎると、第一の層７３の形成時に溶媒とともにポリシラザンが蒸発しやすくなり、第一の層７３の形成に使用されるポリシラザンの量が低下してしまう可能性がある。一方、ポリシラザンの平均分子量が大きすぎると、ポリシラザンがゲル化しやすくなり、ポリシラザンの取り扱い性が悪くなると共に、第一の層７３の緻密化が難しくなる。
【００４２】
第一の層７３の厚みは、１０〜１０００ｎｍの範囲が好ましい。この厚みが１０ｎｍ以上であることで、第一の層７３による水分の遮断性が特に高くなり、波長変換粒子７の耐湿性が特に向上する。また、この厚みが１０００ｎｍ以下であることで、第一の層７３の光透過性が特に高くなり、波長変換粒子７の波長変換効率が特に高くなる。更に、第一の層７３の厚みが５０〜２００ｎｍの範囲であれば、前記作用が特に効果的に発揮される。
【００４３】
第一の層７３は、例えば溶媒中にポリシラザンが分散されて分散液が調製され、この分散液が第二の層７４の表面上に付着させられ、この分散液から溶媒が揮発させられると共に、第二の層７４の表面上に残留するポリシラザンがシリカに転化させられることで、形成される。
【００４４】
第一の層７３の形成に使用される溶媒としては、脂肪族炭化水素、脂環式炭化水素、芳香族炭化水素等の炭化水素溶媒；ハロゲン化メタン、ハロゲン化エタン、ハロゲン化ベンゼン等のハロゲン化炭化水素；脂肪族エーテル、脂環式エーテル等のエーテル類などが、挙げられる。好ましい溶媒の更に具体的な具体例として、塩化メチレン、クロロホルム、四塩化炭素、ブロモホルム、塩化エチレン、塩化エチリデン、トリクロロエタン、テトラクロロエタン等のハロゲン化炭化水素、エチルエーテル、イソプロピルエーテル、エチルブチルエーテル、ブチルエーテル、１，２−ジオキシエタン、ジオキサン、ジメチルジオキサン、テトラヒドロフラン、テトラヒドロピラン等のエーテル類；ペンタンヘキサン、イソヘキサン、メチルペンタン、ヘプタン、イソヘプタン、オクタン、イソオクタン、シクロペンタン、メチルシクロペンタン、シクロヘキサン、メチルシクロヘキサン、ベンゼン、トルエン、キシレン、エチルベンゼン等の炭化水素等が、挙げられる。特に好ましい溶媒は、取り扱いやすさおよび溶液の安定性から、ブチルエーテル及びキシレンなどである。
【００４５】
これらの溶媒は一種のみが使用され、或いはポリシラザンの溶解度や溶媒の蒸発速度の調節などのために二種以上が併用される。
【００４６】
分散液中のポリシラザンの固形分濃度は、第一の層７３の形成のために採用されるコーティング方法の種類などに応じ、作業性の向上などが考慮されて、決定される。ポリシラザンの最適な固形分濃度は、ポリシラザンの平均分子量、分子量分布、構造等によっても異なるので、適宜に決定される。好ましくはポリシラザンの固形分濃度が０．５〜３０質量％の範囲で調整されることが推奨される。
【００４７】
ポリシラザンのシリカへの転化時には、この転化を促進させる触媒が使用されてもよい。この触媒としては、塩基性触媒、金属イオン触媒などが好ましい。
【００４８】
塩基性触媒の具体例としては、トリエチルアミン、ジエチルアミン、モノエタノールアミン、ジエタノールアミン、トリエタノールアミン、ｎ−エキシルアミン、ｎ−ブチルアミン、ジ−ｎ−ブチルアミン、トリ−ｎ−ブチルアミン等のアミン類；水酸化ナトリウム、水酸化カリウム、水酸化リチウム、ピリジン、アンモニア水等のアルカリ類などが、挙げられる。このうち、特に反応性および取り扱い性の観点からは、トリエチルアミンやアンモニア水などが好ましい。塩基性触媒は、蛍光体粒子７１に被覆される前のポリシラザン溶液を含有する分散液中に予め加えられていてもよい。ポリシラザンで被覆された蛍光体粒子７１が、塩基性触媒が分散された水溶液などに浸漬されてもよい。ポリシラザンで被覆された蛍光体粒子７１が、塩基性触媒を含有する水溶液の蒸気に曝露されてもよい。
【００４９】
金属イオン触媒の具体例としては、Ｐｔ、Ｎｉ、Ｐｄなどの後周期遷移金属のイオンが挙げられる。このうち、特に反応性および取り扱い性の観点からは、Ｐｄイオンが好ましい。金属イオン触媒は、蛍光体粒子７１に被覆される前のポリシラザン溶液を含有する分散液中に予め加えられていてもよい。ポリシラザンで被覆された蛍光体粒子７１が、金属イオン触媒が分散された水溶液などに浸漬されてもよい。
【００５０】
ポリシラザンを使用した第一の層７３の形成方法は特に限定されないが、具体例として次に示す溶液法及び噴霧乾燥法が挙げられる。
【００５１】
溶液法では、まず溶媒中に、第二の層７４で覆われた蛍光体粒子７１が分散される。この溶媒としては、上記で説明されている溶媒が使用され得る。この溶媒が攪拌されている状態で、この溶媒中にポリシラザンが加えられ、更に必要に応じて触媒も加えられる。これにより、第二の層７４で覆われた蛍光体粒子７１とポリシラザンとを含有する分散液が得られる。この分散液中で第二の層７４がポリシラザンで被覆されると共にこのポリシラザンがシリカに転化することで、第一の層７３が形成される。
【００５２】
噴霧乾燥法では、まず溶液法の場合と同様の手法により、第二の層７４で覆われた蛍光体粒子７１とポリシラザンとを含有する分散液が調製される。この分散液がスプレードライ装置などで噴霧されて、第二の層７４で覆われた蛍光体粒子７１とポリシラザンとを含む液滴が得られる。この液滴が乾燥させられると、第二の層７４の表面にポリシラザンが付着すると共にそのシリカへの転化が進行し、第一の層７３が形成される。
【００５３】
第一の層７３が形成された後、この第一の層７３には加熱処理や加湿加熱処理などが施されることで、第一の層７３におけるポリシラザンからのシリカへの転化が更に進行されることが好ましい。この場合、第一の層７３が更に緻密化し、波長変換粒子７の耐湿性が更に向上する。
【００５４】
加熱処理における加熱温度は特に限定されないが６０〜６００℃の範囲が好ましい。ポリシラザンからシリカへの転化は通常４００℃以上で進行するが、触媒が使用されている場合は、加熱温度は１３０〜２５０℃あるいはそれ以下の温度でもよい。加熱時間は特に限定されないが０．５〜３時間の範囲が好ましい。この加熱処理により、第一の層７３におけるポリシラザンからのシリカへの転化が更に進行される。加熱処理時の雰囲気は、酸素中、空気中、不活性ガス等のいずれであってもよい。特に空気中で加熱処理が施されることが好ましく、この場合、ポリシラザンの酸化、あるいは空気中に共存する水蒸気による加水分解が進行し、低い加熱温度でＳｉ−Ｏ結合あるいはＳｉ−Ｎ結合を主体とする強靱な第一の層７３の形成が可能となる。
【００５５】
噴霧乾燥法により第一の層７３が形成される場合は、加熱処理に先立って、第一の層７３が常温または６０℃までの比較的低い温度で加熱されることが好ましい。溶液法により第一の層７３が形成される場合は、第一の層７３が形成された蛍光体粒子７１が溶媒から濾過によって回収された後に、この第一の層７３に加熱処理が施されることが好ましい。
【００５６】
加湿加熱処理における圧力は特に限定されないが、１〜３気圧が現実的に適当である。加湿加熱処理時の雰囲気の相対湿度は特に限定されないが、６０〜１００％ＲＨが好ましい。雰囲気温度は室温以上で効果的であるが、室温〜１５０℃の範囲が好ましい。処理時間は特に限定されないが、１０分〜３日が現実的に適当である。
【００５７】
上記のような加熱処理や加湿加熱処理は、一方のみが施されてもよく、両方ともに施されてもよい。
【００５８】
このようにして形成される第一の層７３は、ポリシラザンに由来するシランから形成されるため、通常は窒素を原子百分率で０．０５％以上含有する。第一の層７３が充分に緻密化するためには、第一の層７３における窒素の原子百分率が５％以下であることが好ましく、特に３％以下であることが好ましい。
【００５９】
このようにして得られる波長変換粒子７は、緻密でバリア性の高い第一の層７３を有するため、水分の透過が抑制され、このため水分による蛍光体粒子７１の劣化が抑制される。この第一の層７３を僅かに水分が透過したり、或いは波長変換粒子７中に僅かに水分が閉じ込められていたりすることで、蛍光体粒子７１と水分とが僅かに反応してアルカリ成分が溶出したとしても、蛍光体粒子７１と第一の層７３との間には耐アルカリ性の高い第二の層７４が介在しているため、第一の層７３がアルカリ成分によって侵されにくくなる。特に蛍光体粒子７１がアルカリ土類金属シリケート系蛍光体の粒子である場合には、水分と反応すると蛍光体粒子７１からアルカリ成分が溶出しやすくなるが、このような場合であっても、第一の層７３がアルカリ成分によって侵されにくくなる。これにより、長期に亘って波長変換粒子７の高い耐湿性が維持される。更に、第一の層７３が第二の層７４に直接積層される場合には、第一の層７３が第二の層７４の表面上の全体に亘って、高い均一性をもって形成されやすくなり、しかも第一の層７３と第二の層７４との間の密着性が高くなって、第一の層７３が剥離しにくくなる。
【００６０】
このように、第一の層７３と第二の層７４とを備えるコーティング層７２は外部からの水分の侵入を抑制し、僅かに水分が侵入したとしても、それに起因するコーティング層７２の劣化が抑制される。このため、波長変換粒子７の耐湿性及び耐久性が著しく向上する。
【００６１】
更に、第一の層７３は上記のとおり低温で形成され得る。第一の層７３が低温で形成されることで、コーティング層７２の形成時における、熱履歴によるコーティング層７２でのクラックの発生が抑制され、波長変換粒子７の耐湿性及び耐久性が更に向上する。
【００６２】
［波長変換部材］
波長変換部材７０は、上記波長変換粒子７が、透光性媒体に分散されることで、構成される。
【００６３】
透光性媒体の屈折率は、蛍光体粒子７１の屈折率よりも小さいことが好ましい。透光性媒体としてシロキサン結合を有するケイ素化合物やガラスが例示できる。これらの材質は耐熱性および耐光性（青色〜紫外線等の短波長の光に対する耐久性）に優れるため、蛍光体粒子７１の励起光が一般的な青色光や紫外光である場合に励起光による透光性媒体の劣化が抑制される。ケイ素化合物の例としてはシリコーン樹脂、オルガノシロキサンの加水分解縮合物や、縮合物を公知の重合手法（ヒドロシリル化などの付加重合、ラジカル重合など）で架橋させて形成される複合樹脂が挙げられる。透光性媒体７３として、例えば、アクリル樹脂、有機成分と無機成分とがｎｍレベルもしくは分子レベルで混合、結合されている有機・無機ハイブリッド材料などが採用されてもよい。
【００６４】
波長変換部材７０中の波長変換粒子７の含有量は、波長変換粒子７及び透明媒体の種類、波長変換部材７０の寸法、波長変換部材７０に要求される波長変換能等を考慮して適宜決定されるが、例えば５質量％〜３０質量％の範囲とされる。
【００６５】
この波長変換部材７０に光を入射して透過させると、この光の波長が波長変換粒子７によって変換される。
【００６６】
この波長変換部材７０では、波長変換粒子７のコーティング層７２における第一の層７３の屈折率と透光性媒体の屈折率は近似していることが好ましい。この場合、波長変換粒子７と透光性媒体との界面における光の反射が抑制され、蛍光体粒子７１への励起光の入射効率及び蛍光体粒子７１からの変換光の取り出し効率が更に向上する。両者の屈折率差は０〜０．３の範囲であることが好ましく、特に屈折率差が０（両者の屈折率が同一）であることが好ましい。
【００６７】
［発光装置］
発光装置１は、図２，３に示されるように、ＬＥＤチップ１０、実装基板２０、光学部材６０、封止部５０、並びに上述のように構成される波長変換部材（色変換部材）７０を備える。
【００６８】
ＬＥＤチップ１０は実装基板２０に実装されている。実装基板２０は平面視矩形板状である。実装基板２０の厚み方向に面する第一の表面上にＬＥＤチップ１０への給電用の導体パターン２３，２３が形成され、この実装基板２０の第一の表面上にＬＥＤチップ１０が実装されている。ＬＥＤチップ１０と導体パターン２３，２３とはボンディングワイヤ１４で電気的に接続されている。
【００６９】
光学部材６０はドーム状の部材であり、実装基板２０の第一の表面上の固着されている。この光学部材６０と実装基板２０との間に、ＬＥＤチップ１０が収容されている。ＬＥＤチップ１０から放射された光の配向が、光学部材６０によって制御されるようになっている。
【００７０】
封止部５０は透光性の封止材料から形成される。封止部５０は光学部材６０と実装基板２０とで囲まれた空間に充填されている。この封止部５０により、ＬＥＤチップ１０およびボンディングワイヤ１４が封止されている。
【００７１】
波長変換部材（色変換部材）７０は、光学部材６０を包囲するようにドーム状に形成されている。光学部材６０と波長変換部材７０との間には、空気などの気体が充実する空隙８０が介在している。実装基板２０の第一の表面上には、光学部材６０の外周を包囲する環状の堰部２７が形成されている。堰部２７は第一の表面上から突出するように形成される。このため、光学部材６０が実装基板２０に固着される際に、光学部材６０と実装基板２０とで囲まれた空間から封止材料が溢れ出ようとしても、この封止材料が堰部２７によって堰き止められる。
【００７２】
ＬＥＤチップ１０は、例えば青色光を放射するＧａＮ系の青色ＬＥＤチップである。この青色ＬＥＤチップでは、結晶成長用基板として、サファイア基板よりも格子定数や結晶構造がＧａＮに近く且つ導電性を有するｎ形のＳｉＣ基板が用いられる。このＳｉＣ基板上に、例えばダブルへテロ構造を有する発光部が形成される。発光部は、たとえばＧａＮ系化合物半導体材料などを原料として、エピタキシャル成長法（例えば、ＭＯＶＰＥ法など）などで形成される。このＬＥＤチップ１０は、その実装基板２０の第一の表面と対向する表面上にカソード電極を備え、それとは反対側の表面上にアノード電極を備える。このカソード電極およびアノード電極は、例えばＮｉ膜とＡｕ膜との積層膜により構成される。カソード電極およびアノード電極の材料は特に制限されず、良好なオーミック特性が得られる材料であればよく、例えばＡｌなどであってもよい。
【００７３】
ＬＥＤチップ１０の構造は上記構造に限定されない。例えば、結晶成長用基板上にエピタキシャル成長により発光部などが形成された後、発光部を支持するＳｉ基板などの支持基板が発光部に固着され、更にその後、結晶成長用基板が除去されることで、ＬＥＤチップ１０が形成されてもよい。
【００７４】
実装基板２０は矩形板状の伝熱板２１と配線基板２２とで構成される。伝熱板２１は熱伝導性材料から形成される。この伝熱板２１にＬＥＤチップ１０が実装される。配線基板２２は例えば矩形板状のフレキシブルプリント配線板である。配線基板２２は伝熱板２１上に例えばポリオレフィン系の固着シート２９を介して固着される。配線基板２２の中央部には、伝熱板２１におけるＬＥＤチップ１０の実装位置を露出させる矩形状の窓孔２４が形成されている。この窓孔２４の内側で、ＬＥＤチップ１０が後述のサブマウント部材３０を介して伝熱板２１に実装される。したがって、ＬＥＤチップ１０で発生した熱は配線基板２２を介さずにサブマウント部材３０および伝熱板２１へ伝導する。
【００７５】
配線基板２２は、ポリイミドフィルムからなる絶縁性基材２２ａと、この絶縁性基材２２ａ上に形成された、ＬＥＤチップ１０への給電用の一対の導体パターン２３，２３とを備える。更に配線基板２２は、各導体パターン２３，２３を覆うと共に絶縁性基材２２ａ上の導体パターン２３，２３が形成されていない部位を覆う保護層２６を備える。保護層２６は例えば光反射性を有する白色系のレジスト（樹脂）から形成される。この場合、ＬＥＤチップ１０から配線基板２２に向けて光が放射されても、保護層２６で光が反射されることで配線基板２２における光の吸収が抑制される。これにより、ＬＥＤチップ１０から外部への光取り出し効率が向上し、発光装置の光出力が向上する。尚、各導体パターン２３，２３は、絶縁性基材２２ａの外周形状の半分よりもやや小さな外周形状に形成されている。絶縁性基材２２ａはＦＲ４基板、ＦＲ５基板、紙フェノール樹脂基板などから形成されてもよい。
【００７６】
各導体パターン２３，２３は、平面視矩形状の端子部２３ａを二つずつ備える。この端子部２３ａは配線基板２２の窓孔２４の近傍に位置し、この端子部２３ａにボンディングワイヤ１４が接続される。各導体パターン２３，２３は、更平面視円形状の外部接続用電極部２３ｂを一つずつ備える。この外部接続用電極部２３ｂは、配線基板２２の外周付近に位置している。なお、導体パターン２３，２３は、例えばＣｕ膜とＮｉ膜とＡｕ膜との積層膜により構成される。
【００７７】
保護層２６は、この保護層２６から各導体パターン２３，２３が部分的に露出するようにパターニングされている。配線基板２２の窓孔２４の近傍で、各導体パターン２３，２３における端子部２３ａが保護層２６から露出している。更に、配線基板２２の外周付近で、各導体パターン２３，２３における外部接続用電極部２３ｂが保護層２６から露出している。
【００７８】
ＬＥＤチップ１０は、上述の通りサブマウント部材３０を介して伝熱板２１に搭載されている。サブマウント部材３０は、ＬＥＤチップ１０と伝熱板２１との線膨張率の差に起因してＬＥＤチップ１０に働く応力を緩和する。サブマウント部材３０は、ＬＥＤチップ１０のチップサイズよりも大きなサイズの矩形板状に形成されている。
【００７９】
サブマウント部材３０は、上記応力を緩和する機能だけでなく、ＬＥＤチップ１０で発生した熱を伝熱板２１におけるＬＥＤチップ１０のチップサイズよりも広い範囲に伝導させる熱伝導機能をも有している。本実施形態における発光装置１では、ＬＥＤチップ１０がサブマウント部材３０を介して伝熱板２１に搭載されているので、ＬＥＤチップ１０で発生した熱がサブマウント部材３０および伝熱板２１を介して効率良く放熱されるとともに、ＬＥＤチップ１０と伝熱板２１との線膨張率差に起因してＬＥＤチップ１０に働く応力が緩和される。
【００８０】
サブマウント部材３０は、例えば熱伝導率が比較的高く且つ絶縁性を有するＡｌＮから形成される。
【００８１】
ＬＥＤチップ１０のカソード電極がサブマウント部材３０上に重ねられ、このカソード電極が、カソード電極と接続される電極パターン（図示せず）および金属細線（例えば、金細線、アルミニウム細線など）からなるボンディングワイヤ１４を介して、二つの導体パターン２３のうちの一方と電気的に接続される。ＬＥＤチップ１０は、ボンディングワイヤ１４を介して、カソード電極に接続されていない導体パターン２３と電気的に接続されている。
【００８２】
ＬＥＤチップ１０とサブマウント部材３０との接合には、例えば、ＳｎＰｂ、ＡｕＳｎ、ＳｎＡｇＣｕなどの半田や、銀ペーストなどが用いられる。特にＡｕＳｎ、ＳｎＡｇＣｕなどの鉛フリー半田が用いられることが好ましい。サブマウント部材３０がＣｕから形成され、ＬＥＤチップ１０とサブマウント部材３０との接合にＡｕＳｎが用いられる場合には、サブマウント部材３０およびＬＥＤチップ１０における互いに接合される面に、あらかじめＡｕまたはＡｇからなる金属層を形成する前処理が施されることが好ましい。サブマウント部材３０と伝熱板２１との接合には、例えば、ＡｕＳｎ、ＳｎＡｇＣｕなどの鉛フリー半田が用いられることが好ましい。サブマウント部材３０と伝熱板２１との接合にＡｕＳｎが用いられる場合には、伝熱板２１におけるサブマウント部材３０と接合される面に、あらかじめＡｕまたはＡｇからなる金属層を形成する前処理が施されることが好ましい。
【００８３】
サブマウント部材３０の材料はＡｌＮに限らず、線膨張率が結晶成長用基板の材料である６Ｈ−ＳｉＣに比較的近く且つ熱伝導率が比較的高い材料であればよい。例えば、サブマウント部材３０の材料として複合ＳｉＣ、Ｓｉ、Ｃｕ、ＣｕＷなどが採用されてもよい。なお、サブマウント部材３０は、上述の熱伝導機能を有しているため、伝熱板２１におけるＬＥＤチップ１０に対向する面の面積は、ＬＥＤチップ１０における伝熱板２１と対向する面の面積よりも、十分に大きいことが望ましい。
【００８４】
本実施形態における発光装置１では、伝熱板２１の厚み方向に面するＬＥＤチップ１０側の表面から、保護層２６の厚み方向に面するＬＥＤチップ１０側の表面までの寸法よりも、伝熱板２１における前記表面から、サブマウント部材３０の厚み方向に面するＬＥＤチップ１０側の表面までの寸法の方が、大きくなっている。このような位置関係となるように、サブマウント部材３０の厚み寸法が設定されている。このため、ＬＥＤチップ１０から放射された光が、配線基板２２の窓孔２４の内側を通って配線基板２２に吸収されることが、抑制される。これによりＬＥＤチップ１０から外部への光取り出し効率が更に向上し、発光装置の光出力が更に向上する。
【００８５】
なお、サブマウント部材３０の厚み方向に面するＬＥＤチップ１０側の表面における、ＬＥＤチップ１０が配置される位置の周囲に、ＬＥＤチップ１０から放射された光を反射する反射膜が形成されてもよい。この場合、ＬＥＤチップ１０から放射された光がサブマウント部材３０に吸収されることが防止される。これによりＬＥＤチップ１０から外部への光取り出し効率が更に向上し、発光装置の光出力が更に向上する。反射膜は、例えば、Ｎｉ膜とＡｇ膜との積層膜により構成される。
【００８６】
上述の封止部５０を形成するための材料である封止材料としては、シリコーン樹脂が挙げられる。シリコーン樹脂に限らず、例えば、アクリル樹脂や、ガラスなどが用いられてもよい。
【００８７】
光学部材６０は、光透過性を有する材料（例えば、シリコーン樹脂、ガラスなど）から形成された成形品であってドーム状に形成されている。特に光学部材６０がシリコーン樹脂の成形品であれば、光学部材６０と封止部５０との屈折率差および線膨張率差が低減され得る。
【００８８】
光学部材６０の光出射面６０ｂ（ＬＥＤチップ１０とは反対側に面する表面）は、光入射面６０ａ（ＬＥＤチップ１０側に面する表面）から光学部材６０内へ入射した光が、光出射面６０ｂと空隙８０との境界で全反射しないような、凸曲面状に形成されている。光学部材６０は、ＬＥＤチップ１０と光軸が一致するように配置されている。したがって、ＬＥＤチップ１０から放射され光学部材６０の光入射面６０ａに入射された光は、光出射面６０ｂと気体層８０との境界で全反射されることなく波長変換部材７０まで到達しやすくなり、発光装置からの発光の全光束が増大する。なお、光学部材６０は、位置によらず法線方向に沿って肉厚が一様となるように形成されている。
【００８９】
波長変換部材７０は、その光入射面７０ａ（ＬＥＤチップ１０側に面する表面）が、光学部材６０の光出射面６０ｂに沿った形状に形成されている。したがって、光学部材６０の光出射面６０ｂの位置によらず法線方向における当該光学部材６０の光出射面６０ｂと波長変換部材７０との間の距離が略一定値となっている。なお、波長変換部材７０は、位置によらず法線方向に沿った肉厚が一様となるように成形されている。また、波長変換部材７０は、実装基板２０に対して、例えば接着剤（例えば、シリコーン樹脂、エポキシ樹脂など）などで固着される。
【００９０】
白色光を発光する発光装置１を構成する場合において、ＬＥＤチップ１０が上記のように青色ＬＥＤチップである場合には、波長変換部材７０を構成する波長変換粒子７の蛍光体粒子７１として、例えば赤色蛍光体粒子７１と緑色蛍光体粒子７１とが併用される。この場合、ＬＥＤチップ１０から波長変換されずに放射される青色光と、波長変換部材７０の赤色蛍光体粒子７１および緑色蛍光体粒子７１で波長変換された光とが、波長変換部材７０の光出射面７０ｂ（ＬＥＤチップ１０とは反対側に面する表面）を通して放射される。これにより、発光装置１から白色光が出射される。発光装置１から白色光が出射されるための、蛍光体粒子７１の選定の仕方は、前記の例に限られない。例えば黄色蛍光体粒子７１と緑色蛍光体粒子７１と橙色蛍光体粒子７１とが併用され、或いは黄緑色蛍光体粒子７１と橙色蛍光体粒子７１とが併用されることで、発光装置１から白色光が出射されてもよい。
【００９１】
また、ＬＥＤチップ１０として紫外光を放射する紫外ＬＥＤチップが用いられ、蛍光体粒子７１として赤色蛍光体粒子７１、緑色蛍光体粒子７１および青色蛍光体粒子７１が併用されることで、発光装置１から白色光が出射されてもよい。
【００９２】
このように構成される発光装置１では、波長変換部材７０の耐湿性、耐久性が高いことから、長期に亘って安定した動作が可能となる。
【実施例】
【００９３】
［実施例１］
（赤色の波長変換粒子の作製）
反応容器内で２−プロパノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【００９４】
次に反応容器を氷浴に浸して０℃前後に保ちながら、反応容器内にアルミニウムイソプロポキシド（和光純薬社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【００９５】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した。これにより、蛍光体粒子７１の表面上にアルミニウム酸化物からなる第二の層７４を形成した。この第二の層７４を有する１０質量部の蛍光体粒子７１を、キシレン（和光純薬株式会社製）１００質量部中に分散させて、懸濁液を調製した。
【００９６】
ペルヒドロポリシラザン（ＡＺマテリアル株式会社製、品番ＮＬ−１１０−２；酸化物換算２０質量％のペルヒドロポリシラザンを含むキシレン溶液）２０質量部と脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【００９７】
この波長変換粒子７のコーティング層７２についてＸ線光電子分光分析（ＥＳＣＡ）の深さ方向分析をおこなったところ、内奥側でＡｌ、Ｏが主体の組成が検出され、外層側でＳｉ、Ｏが主体の組成が検出された。
【００９８】
尚、Ｘ線光電子分光分析にあたっては、サーモフィッシャーサイエンティフィック社製の型式ＥＳＣＡＬＡＢ２２０−ＸＬを用い、波長変換粒子７を１ｍｍ角の分析エリアに分画して、Ｘ線を照射し分析を行った。深さ方向分析にあたっては、アルゴンイオン照射によるスパッタリングで試料表面を切削した後に深部における分析を行い、特定深さにおける元素濃度（ａｔｍ．％）を算出した。
【００９９】
（緑色の波長変換粒子の作製）
赤色の波長変換粒子７の作製の場合において、蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１００】
この波長変換粒子７のコーティング層７２についてＸ線光電子分光分析（ＥＳＣＡ）の深さ方向分析をおこなったところ、内奥側でＡｌ、Ｏが主体の組成が検出され、外層側でＳｉ、Ｏが主体の組成が検出された。
【０１０１】
［実施例２］
（赤色の波長変換粒子の作製）
まず、実施例１の場合と同じ方法及び条件により、第二の層７４を有する蛍光体粒子７１を得た。この第二の層７４を有する１０質量部の蛍光体粒子７１を、キシレン（和光純薬株式会社製）１００部中に分散させて、懸濁液を調製した。
【０１０２】
ペルヒドロポリシラザン（ＡＺマテリアル株式会社製、品番ＮＬ−１１０−２；酸化物換算２０質量％のペルヒドロポリシラザンを含むキシレン溶液）２０質量部と、トリエチルアミン（和光純薬社製）０．５質量部と、脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１０３】
この波長変換粒子７のコーティング層７２についてＸ線光電子分光分析（ＥＳＣＡ）の深さ方向分析をおこなったところ、内奥側でＡｌ、Ｏが主体の組成が検出され、外層側でＳｉ、Ｏが主体の組成が検出された。
【０１０４】
（緑色の波長変換粒子の作製）
赤色の波長変換粒子７の作製の場合において、蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１０５】
この波長変換粒子７のコーティング層７２についてＸ線光電子分光分析（ＥＳＣＡ）の深さ方向分析をおこなったところ、内奥側でＡｌ、Ｏが主体の組成が検出され、外層側でＳｉ、Ｏが主体の組成が検出された。
【０１０６】
［実施例３］
（赤色の波長変換粒子の作製）
反応容器内でｎ−ブタノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１０７】
次に反応容器を氷浴に浸して０℃前後に保ちながら、反応容器内にジルコニウムテトラ−ｎ−ブトキシド（関東化学株式会社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【０１０８】
得られたスラリーから固形分を遠心濾過にて分離し、この固形分をｎ−ブタノール（和光純薬社製）２０質量部を用いて３回洗浄した後、この固形分を回収した。この固形分を８０℃で４時間減圧乾燥した。これにより、蛍光体粒子７１の表面上にジルコニウム酸化物からなる第二の層７４を形成した。この第二の層７４を有する１０質量部の蛍光体粒子７１を、キシレン（和光純薬株式会社製）１００部中に分散させて、懸濁液を調製した。
【０１０９】
ペルヒドロポリシラザン（ＡＺマテリアル株式会社製、品番ＮＬ−１１０−２；酸化物換算２０質量％のペルヒドロポリシラザンを含むキシレン溶液）２０質量部と脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１１０】
この波長変換粒子７のコーティング層７２についてＸ線光電子分光分析（ＥＳＣＡ）の深さ方向分析をおこなったところ、内奥側でＺｒ、Ｏが主体の組成が検出され、外層側でＳｉ、Ｏが主体の組成が検出された。
【０１１１】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１１２】
この波長変換粒子７のコーティング層７２についてＸ線光電子分光分析（ＥＳＣＡ）の深さ方向分析をおこなったところ、内奥側でＺｒ、Ｏが主体の組成が検出され、外層側でＳｉ、Ｏが主体の組成が検出された。
【０１１３】
［実施例４］
（赤色の波長変換粒子の作製）
まず、実施例３の場合と同じ方法及び条件により、第二の層７４を有する蛍光体粒子７１を得た。この第二の層７４を有する１０質量部の蛍光体粒子７１を、キシレン（和光純薬株式会社製）１００部中に分散させて、懸濁液を調製した。
【０１１４】
ペルヒドロポリシラザン（ＡＺマテリアル株式会社製、品番ＮＬ−１１０−２；酸化物換算２０質量％のペルヒドロポリシラザンを含むキシレン溶液）２０質量部と、トリエチルアミン（和光純薬社製）０．５質量部と、脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１１５】
この波長変換粒子７のコーティング層７２についてＸ線光電子分光分析（ＥＳＣＡ）の深さ方向分析をおこなったところ、内奥側でＺｒ、Ｏが主体の組成が検出され、外層側でＳｉ、Ｏが主体の組成が検出された。
【０１１６】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１１７】
この波長変換粒子７のコーティング層７２についてＸ線光電子分光分析（ＥＳＣＡ）の深さ方向分析をおこなったところ、内奥側でＺｒ、Ｏが主体の組成が検出され、外層側でＳｉ、Ｏが主体の組成が検出された。
【０１１８】
［実施例５］
（赤色の波長変換粒子の作製）
反応容器内でｎ−ブタノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１１９】
次に反応容器を氷浴に浸して０℃前後に保ちながら、反応容器内にチタンテトラ−ｎ−ブトキシド（関東化学株式会社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【０１２０】
得られたスラリーから固形分を遠心濾過にて分離し、この固形分をｎ−ブタノール（和光純薬社製）２０質量部を用いて３回洗浄した後、この固形分を回収した。この固形分を８０℃で４時間減圧乾燥した。これにより、蛍光体粒子７１の表面上にチタン酸化物からなる第二の層７４を形成した。この第二の層７４を有する１０質量部の蛍光体粒子７１を、キシレン（和光純薬株式会社製）１００部中に分散させて、懸濁液を調製した。
【０１２１】
ペルヒドロポリシラザン（ＡＺマテリアル株式会社製、品番ＮＬ−１１０−２；酸化物換算２０質量％のペルヒドロポリシラザンを含むキシレン溶液）２０質量部と脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１２２】
この波長変換粒子７のコーティング層７２についてＸ線光電子分光分析（ＥＳＣＡ）の深さ方向分析をおこなったところ、内奥側でＴｉ、Ｏが主体の組成が検出され、外層側でＳｉ、Ｏが主体の組成が検出された。
【０１２３】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１２４】
この波長変換粒子７のコーティング層７２についてＸ線光電子分光分析（ＥＳＣＡ）の深さ方向分析をおこなったところ、内奥側でＴｉ、Ｏが主体の組成が検出され、外層側でＳｉ、Ｏが主体の組成が検出された。
【０１２５】
［実施例６］
（赤色の波長変換粒子の作製）
まず、実施例５の場合と同じ方法及び条件により、第二の層７４を有する蛍光体粒子７１を得た。この第二の層７４を有する１０質量部の蛍光体粒子７１を、キシレン（和光純薬株式会社製）１００部中に分散させて、懸濁液を調製した。
【０１２６】
ペルヒドロポリシラザン（ＡＺマテリアル株式会社製、品番ＮＬ−１１０−２；酸化物換算２０質量％のペルヒドロポリシラザンを含むキシレン溶液）２０質量部と、トリエチルアミン（和光純薬社製）０．５質量部と、脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１２７】
この波長変換粒子７のコーティング層７２についてＸ線光電子分光分析（ＥＳＣＡ）の深さ方向分析をおこなったところ、内奥側でＴｉ、Ｏが主体の組成が検出され、外層側でＳｉ、Ｏが主体の組成が検出された。
【０１２８】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１２９】
この波長変換粒子７のコーティング層７２についてＸ線光電子分光分析（ＥＳＣＡ）の深さ方向分析をおこなったところ、内奥側でＴｉ、Ｏが主体の組成が検出され、外層側でＳｉ、Ｏが主体の組成が検出された。
【０１３０】
［比較例１］
未処理の蛍光体粒子７１（Ｓｒ３ＳｉＯ５：Ｅｕ２＋、平均粒子径１２μｍ、並びに（Ｂａ，Ｓｒ）２ＳｉＯ４：Ｅｕ２＋、平均粒子径１２μｍ）を、そのまま赤色の波長変換粒子７、及び緑色の波長変換粒子７とした。
【０１３１】
［比較例２］
（赤色の波長変換粒子の作製）
反応容器内で２−プロパノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１３２】
テトラエトキシシラン２０質量部と０．１Ｎ−塩酸水溶液１．０質量部とを、２−プロパノール２００質量部に溶解することで、アルコキシシラン溶液を得た。
【０１３３】
上記反応容器の内容物を攪拌しながら、この反応容器に上記アルコキシシラン溶液を加えることで、反応容器内で、蛍光体粒子７１が分散するスラリーを調製した。
【０１３４】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した後、２５０℃で１時間乾燥して、波長変換粒子７を得た。
【０１３５】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１３６】
［比較例３］
（赤色の波長変換粒子の作製）
キシレン（和光純薬株式会社製）１００質量部中に、蛍光体粒子７１（Ｓｒ３ＳｉＯ５：Ｅｕ２＋、平均粒子径１２μｍ）１０質量部を分散させて、懸濁液を調製した。
【０１３７】
ペルヒドロポリシラザン（ＡＺマテリアル株式会社製、品番ＮＬ−１１０−２；酸化物換算２０質量％のペルヒドロポリシラザンを含むキシレン溶液）２０質量部と、トリエチルアミン（和光純薬社製）０．５質量部と、脱水キシレン（和光純薬株式会社製）１０質量部を混合して混合液を調製した。この混合液を、前記懸濁液に滴下した。その後、懸濁液を１２時間攪拌した後、遠心ろ過にて固形分を分離し、回収した。この固形分を８０℃で４時間減圧乾燥した後、更に２５０℃で１時間加熱乾燥した。これにより、波長変換粒子７を得た。
【０１３８】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１３９】
［比較例４］
（赤色の波長変換粒子の作製）
反応容器内で２−プロパノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１４０】
次に反応容器を氷浴に浸して０℃前後に保ちながら、反応容器内にアルミニウムイソプロポキシド（和光純薬社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【０１４１】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した後、更に２５０℃で１時間加熱乾燥した。これにより、波長変換粒子７を得た。
【０１４２】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１４３】
［比較例５］
（赤色の波長変換粒子の作製）
反応容器内で２−プロパノール（和光純薬社製）２００質量部に、イオン交換水５質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１４４】
テトラエトキシシラン２０質量部と０．１Ｎ−塩酸水溶液１．０質量部とを、２−プロパノール２００質量部に溶解することで、アルコキシシラン溶液を得た。
【０１４５】
上記反応容器の内容物を攪拌しながら、この反応容器に上記アルコキシシラン溶液を加えることで、反応容器内で、蛍光体粒子７１が分散するスラリーを調製した。
【０１４６】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した後、２５０℃で１時間乾燥した。これにより、シリカからなる被膜を備える蛍光体粒子７１を得た。
【０１４７】
別の反応容器内で、ｎ−ブタノール（和光純薬社製）５００質量部に、イオン交換水６質量部を加えて、均一に混合した後、更にこの反応容器内にシリカからなる被膜を備える１０質量部の蛍光体粒子７１を加えて分散させ、分散液を調製した。
【０１４８】
次に反応容器を氷浴に浸して０℃前後に保ちながら、反応容器内にアルミニウムイソプロポキシド（和光純薬社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【０１４９】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した後、２５０℃で１時間加熱乾燥することで、波長変換粒子７を得た。
【０１５０】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１５１】
［比較例６］
（赤色の波長変換粒子の作製）
反応容器内で２−プロパノール（和光純薬社製）５００質量部に、イオン交換水６質量部を加え、均一に混合した。この反応容器内に更に蛍光体粒子７１（Ｓｒ３ＳｉＯ５：Ｅｕ２＋、平均粒子径１２μｍ）１０質量部を加えて分散させた。
【０１５２】
次に反応容器を氷浴に浸して０℃前後に保ちながら、反応容器内にアルミニウムイソプロポキシド（和光純薬社製）５０質量部を加え、反応容器の内容物を１時間攪拌した。その後、反応容器を室温に戻して反応容器の内容物をさらに２時間攪拌した。これにより、反応容器内で、蛍光体粒子７１が分散するスラリーを調製した。
【０１５３】
得られたスラリーから固形分を遠心濾過にて分離し、この固形分を２−プロパノール（和光純薬社製）２０質量部を用いて３回洗浄した後、この固形分を回収した。この固形分を８０℃で４時間減圧乾燥した後、２５０℃で１時間乾燥して、波長変換粒子７を得た。
【０１５４】
（緑色の波長変換粒子の作製）
蛍光体粒子７１を、平均粒子径１２μｍの（Ｂａ，Ｓｒ）２ＳｉＯ４：Ｅｕ２＋に変更した。それ以外は赤色の波長変換粒子７の作製時と同じ方法及び条件で、波長変換粒子７を得た。
【０１５５】
［波長変換部材及び発光装置の作製、並びに評価］
波長変換部材７０を作製するにあたっては、透光性媒体７３として屈折率が１．４のシリコーン樹脂を使用した。そして、各実施例及び比較例で得られた緑色の波長変換粒子７を６質量％、赤色の波長変換粒子７を６質量％、前記シリコーン樹脂を８８質量％含有する組成物を、プレスにより成形して、厚み２ｍｍのドーム状の波長変換部材７０を得た。
【０１５６】
この波長変換部材７０を用いて、発光装置１を作製した。発光装置１としては、上述の図４に示す構造を有する発光装置１を作製した。ＬＥＤチップ１０として発光ピーク波長が４６０ｎｍの青色ＬＥＤチップを使用した。
【０１５７】
この発光装置１を通電させ、発光装置１から放射される全光束の初期値を測定した。次に、この発光装置１を温度８５℃、相対湿度８５％ＲＨの雰囲気中で、１０００時間断続通電（３０分点灯、３０分消灯のサイクル）させて信頼性加速試験を行った後、試験後の発光装置１から放射される全光束を測定した。
【０１５８】
その結果を下記表１に示す。尚、表１に示す全光束維持率の値は、全光束の初期値に対する、信頼性加速試験後の全光束の値の百分率である。
【０１５９】
【表１】
2011195727.tif 000004
【符号の説明】
【０１６０】
１    発光装置
７    波長変換粒子
７０  波長変換部材
７１  蛍光体粒子
７２  コーティング層
７３  第一の層
７４  第二の層
【図１】
2011195727.tif 000005
【図２】
2011195727.tif 000006
【図３】
2011195727.tif 000007